(57)【要約】【課題】無機顔料を色材とするインクジェット用インクであって、焼成時においても変色、消色することなく発色性に優れており、ガラスに直接インク吐出の際に任意のデザインにて装飾することができる。吐出後、インクの乾燥性が早く、ヘッドでの乾燥性を抑制した連続吐出性に優れたインクジェット用インクを提供する。【解決手段】無機顔料とガラスフリットと樹脂および有機溶剤を含むインクであって、2種以上の有機溶剤を含むインクジェット用インクとする。ここで、無機顔料を5〜25重量％、ガラスフリットを10〜30重量%の範囲で含有する。また、粘度調整用の樹脂を0〜2重量%の範囲で含有する。【選択図】なし【特許請求の範囲】
【請求項１】
少なくとも、無機顔料、ガラスフリット、樹脂及び有機溶剤を含有するインクであって、有機溶剤を少なくとも2種以上含有するインク。
【請求項２】
有機溶剤として、25℃、1atmの条件下においてASTM-D3539に準拠して測定される相対蒸発速度の値が、酢酸ブチルの値を100としたときに以下の範囲である有機溶剤Ａ及び有機溶剤Bを含有する請求項１に記載のインク。
有機溶剤A：10〜1000
有機溶剤B：0.1〜9
【請求項３】
ガラスフリットを10〜30重量%の範囲で含有する請求項１又は２に記載のインク。
【請求項４】
無機顔料を5〜25重量%の範囲で含有する請求項１〜３のいずれかに記載のインク。
【請求項５】
樹脂の含有量が0.1〜2重量%の範囲である請求項1〜4のいずれかに記載のインク。
【請求項６】
スクリーン印刷用である請求項１〜５のいずれかに記載のインク。
【請求項７】
インクジェット用インクである請求項１〜５のいずれかに記載のインク。
【請求項８】
請求項１〜７のいずれかに記載のインクを、被印字体に付着させ、６００〜１０００℃に加熱することを特徴とする被印字体の製造方法。
【請求項９】
被印字体がガラス又はセラミックである請求項８記載の被印字体の製造方法。
【発明の詳細な説明】
【技術分野】
【０００１】
本発明は、ガラスやセラミックに印刷することのできるインクであって、スクリーン印刷、インクジェット印刷等様々な用途に好適に使用できるインク及びその使用に関する。
【背景技術】
【０００２】
近年、ガラス、セラミック等への装飾のために、ガラスフリットを配合したインクを、対象物に印字し、そのあとに加熱してガラスフリットを溶融させることによりガラス成分を含有する印字面を形成することが提案されている（特許文献１及び特許文献２）。
【先行技術文献】
【特許文献】
【０００３】
特開2001-81363号公報
特開2001-39008号公報
【発明の開示】
【発明が解決しようとする課題】
【０００４】
しかし、これらのインクを用いた場合、ガラスフリットが含有されているため、インクも沈殿が生じやすく再撹拌性が悪く連続して使用し難いという問題が生じることが分かった。また、例えば120dpiのインクジェットプリンタで対象面に描画しようとすると、ノズル口がすぐに目詰まりを起こして使用不能となる問題があることもわかった。
【課題を解決するための手段】
【０００５】
そこで本発明者らは、これらの課題を解決するために研究を重ねた結果、特定の溶剤の組み合わせを用いることにより解決できることを発見した。
【発明を実施するための形態】
【０００６】
すなわち、本発明は、
（１）  少なくとも、無機顔料、ガラスフリット、樹脂及び有機溶剤を含有するインクであって、有機溶剤を少なくとも2種以上含有するインク、
（２）  有機溶剤として、25℃、1atmの条件下においてASTM-D3539に準拠して測定される相対蒸発速度の値が、酢酸ブチルの値を100としたときに以下の範囲である有機溶剤Ａ及び有機溶剤Bを含有する請求項１に記載のインク、
有機溶剤A：10〜1000
有機溶剤B：0.1〜9
（３）  ガラスフリットを10〜30重量%の範囲で含有する上記（１）又は（２）に記載のインク、
（４）  無機顔料を5〜25重量%の範囲で含有する上記（１）〜（３）のいずれかに記載のインク、
（５）  樹脂の含有量が2重量%以下である上記（１）〜（４）のいずれかに記載のインク、
（６）  スクリーン印刷用である上記（１）〜（５）のいずれかに記載のインク、
（７）  インクジェット用インクである上記（１）〜（５）のいずれかに記載のインク、
（８）  上記（１）〜（７）のいずれかに記載のインクを、被印字体に付着させ、６００〜１０００℃に加熱することを特徴とする被印字体の製造方法、
（９）  被印字体がガラス又はセラミックである上記（８）記載の被印字体の製造方法、
にある。
【０００７】
本発明のインクは、ガラスフリットを含有するにもかかわらず、沈降等の問題がなく、高密度で高品質の模様や絵を描くことができる。また、ガラス層を有しない対象面に対しても描画できる。さらには、対象面において適切な乾燥性を有するため、インクジェットプリンタ用カラーとして用いた場合でも、ノズルでの乾燥性が制御できるため、以上の特性を発揮でき、目詰まりがなく、連続描写性に優れている。
【０００８】
<無機顔料>
本発明における無機顔料は特に限定されず、従来より知られている各種の無機材料が使用できる。好ましくは焼成の際に消色や変色が生じにくい観点から複合酸化物系無機顔料であることが好ましい。
なお、これらインクに用いられる色としては、黒、黄、青、赤、緑、白、ピンク、紫、金、銀など様々な色相のものを使用することが出来るが、好ましくは黒、黄、青、赤、緑、白を原色として組み合わせることで多彩な色相とすることが出来る。以下に各色成分の詳細を記載する。
本発明における無機顔料として、黒色成分としても特に限定されないが、複合酸化物系無機顔料である鉄系顔料やクロム系顔料が好ましい。鉄系顔料は、鮮やかな黒色表現が可能であり、焼成による変色、消色が発生しにくい顔料であるためである。具体的には、酸化鉄、コバルトフェライトブラック、マンガンフェライトブラックなどが挙げられる。中でもコバルトフェライトブラックは黒色度が高くより好ましい。より具体的には、ピグメントブラック２７、ピグメントブラック２８、ピグメントブラック２９が挙げられる。特にピグメントブラック２７および２８が特に好ましい。
【０００９】
本発明の無機顔料における黄色成分も特に限定されないが、複合酸化物系無機顔料であるアンチモン系顔料もしくはジルコン系顔料が好ましい。アンチモン系顔料は、鮮やかな黄色表現が可能であり、焼成による変色、消色が発生しにくい顔料であるためである。また、ジルコン系顔料は、アンチモン系顔料よりも発色性は若干落ちるもののより高い温度条件でも変色、消色が発生しにくい顔料である。ジルコンプラセオジウムイエローなどが挙げられる。具体的には、ピグメントブラウン２４、ピグメントイエロー５３、ピグメントイエロー４２などが挙げられる。ピグメントブラウン２４やピグメントイエロー５３が特に好ましい。
【００１０】
本発明における青色成分も特に限定されないが、複合酸化物系無機顔料であるコバルト系顔料が好ましい。コバルト系顔料は、鮮やかな青色表現が可能であり、焼成による変色、消色が発生しにくい顔料であるためである。紺青、コバルトブルー、コバルトアルミニウムブルーなどが挙げられる。具体的には、ピグメントブルー２８、ピグメントブルー３６が挙げられる。ピグメントブルー２８が特に好ましい。
【００１１】
本発明の無機顔料における赤色成分も特に限定されないが、複合酸化物系無機顔料である鉄系顔料やスズークロム系顔料が好ましい。これら顔料は、鮮やかな赤色および褐色表現が可能であり、焼成による変色、消色が発生しにくい顔料であるためである。具体的にはピグメントレッド１０１である弁柄が挙げられる。
【００１２】
本発明の無機顔料における緑色成分も特に限定されないが、複合酸化物系無機顔料であるエメラルド緑や酸化クロム緑顔料が好ましい。これら顔料は鮮やかな緑色表現化が可能であり、焼成による変色、消色が発生しにくい顔料であるためである。具体的には、ピグメントグリーン２６、ピグメントグリーン５０が挙げられる。ピグメントグリーン５０が特に好ましい。
【００１３】
本発明の無機顔料における白色成分も特に限定されないが、二酸化チタン顔料が好ましい。二酸化チタン顔料は、鮮やかな白色表現が可能であり、焼成による変色、消色が発生しにくい顔料であるためである。
【００１４】
本発明では、無機顔料はインクに対して5〜25重量%含まれていることが好ましい。一般には、5重量％よりも少ないと、発色性に劣りる傾向があるため、インクの付与量を増やして濃度を稼ぐ必要があるが、無機質基材のインク受容能力によってはインクがあふれ画像が形成できない可能性があるためである。25重量%よりも多いとインク自身を安定的に保つことが困難となることがあるためである。
より好ましくは、10〜20重量％である。
【００１５】
<ガラスフリット>
本発明のインクでは、ガラスフリットを含有することにより、対象物に印字した際に接着性を持たせることができる。ガラスフリットは主に二酸化ケイ素を主成分とするもので、使用目的に応じて補助剤を添加して使用することができる。補助剤としては、炭酸リチウム、炭酸ナトリウム、炭酸カリウム、酸化鉛、酸化ビスマス、炭酸バリウム、炭酸ストロンチウム、炭酸カルシウム、炭酸マグネシウム、酸化チタン、さらには天然物の長石、珪石、硼砂、カオリンなどの混合物の添加することができる。これら材料は単独または混合した形で用いることができる。
ガラスフリットの含有量は特に限定されないが、通常、インク中に10〜30重量%、より好ましくは15〜25重量％である。この範囲でガラスフリットが含まれることにより基材への密着および画素の固着を適切に行うことができる。この際、10重量%より少ないと基材への密着や画素の固着が不十分になる。また、30重量%より多いとインク中に含まれる顔料などの着色剤が少なくならざるを得ないためインクの着色力が不足する恐れがある。
【００１６】
<分散剤>
更にインク中へ無機顔料及びガラスフリットを分散させるために分散剤を使用してもよい。分散剤として知られている様々な化合物を使用できる。分散剤とは固体微粒子を液媒体中に均一に分散させる機能を有する各種の物質であり、界面活性剤や高分子分散剤が挙げられるが、本発明では無機顔料を安定に分散させるために高分子分散剤の使用が好ましく、高分子分散剤を単独または混合した形で任意に使用することが可能である。
【００１７】
具体的には上記高分子分散剤としては、市販されているものを使用することもできる。上記市販品としては、例えば、ソルスパース（ＳＯＬＳＰＥＲＳＥ）１１２００、ソルスパース１３９４０、ソルスパース１６０００、ソルスパース１７０００、ソルスパース１８０００、ソルスパース２００００、ソルスパース２４０００、ソルスパース２６０００、ソルスパース２７０００、ソルスパース２８０００、ソルスパース３２０００、ソルスパース３６０００、ソルスパース３９０００、ソルスパース５６０００、ソルスパース７１０００（日本ルーブリゾール（株）製；ディスパービック（ＤＩＳＰＥＲＢＹＫ）１４２；ディスパービック１６０、ディスパービック１６１、ディスパービック１６２、ディスパービック１６３、ディスパービック１６６、ディスパービック１７０、ディスパービック１８０、ディスパービック１８２、ディスパービック１８４、ディスパービック１９０、ディスパービック２１５０、ディスパービック２１５５（ビックケミー・ジャパン（株）製）；アジスパーＰＢ７１１、アジスパーＰＡ１１１、アジスパーＰＢ８１１、アジスパーＰＢ８２１、アジスパーＰＢ８２２、アジスパーＰＷ９１１（味の素社製）；フローレンＤＯＰＡ−１５Ｂ、フローレンＤＯＰＡ−２２、フローレンＤＯＰＡ−１７、フローレンＴＧ−７３０Ｗ、フローレンＧ−７００、フローレンＴＧ−７２０Ｗ（共栄社化学工業（株）製）等を挙げることができる。
【００１８】
高分子分散剤は、これらのなかでも、前記が、ソルスパース１７０００、ソルスパース２４０００、ソルスパース２８０００、ソルスパース３２０００、ソルスパース３９０００、ソルスパース５６０００、ディスパービック２１５０またはディスパービック２１５５であることが、残渣および分散安定性の観点から好ましい。
【００１９】
無機顔料とガラスフリットを各々液媒体中に分散剤と共に配合して分散してからこれらを混合してインクを調製しても良いし、無機顔料とガラスフリットを分散剤とともに液媒体中に配合して混合してインクを調製してもよい。
分散剤の使用量は、一般には顔料やガラスフリットに対して1~50重量％である。より好ましくは１~30重量％である。
【００２０】
本発明ではさらに、インク中に樹脂を含有させる。樹脂により擬塑性を発現させ、ノズルからの吐出安定性を良好にさせる効果が得られる。また、樹脂による増粘性の発現により、対象面に印字した際の画素の流出を防ぎ、適切な印字を行うことができる。
【００２１】
本発明のインクに使用される樹脂の種類は、特に制限されない。特に好ましくは、多糖類、増粘樹脂（いわゆる増粘剤として知られているもの）、およびそれらの変性体が挙げられる。
多糖類としては、キサンタンガム（ケルザン）、ウェランガム、ラムザンガム、サクシノグリカン、グアーガム、ローカストビーンガム、プルラン、デキストラン、デキストリン、トラガンシガム、タラガム、ガディガム、アラビノガラクタンガム、アラビアガム、クイスシードガム及びその誘導体、並びに、ペクチン、デンプン、カラギーナン、寒天、アルギン酸、ゼラチン、カゼイン、グルコマンナン、カラゲニン、ベンジリデンソルビトール及びベンジリデンキシリトール、レオザン、ダイユータンガム等が挙げられる。
【００２２】
増粘樹脂としては、カルボキシエチルセルロース、エチルセルロース、ヒドロキシエチルセルロース、カルボキシメチルセルロース、ビスコースのようなセルロース系化合物、ポリビニルアルコール、ポリビニルピロリドンのような水溶性ポリマーからなるビニル系化合物、アルキッド樹脂、アクリル樹脂、スチレンマレイン酸共重合物、セルロース誘導体、ポリビニルピロリドン、ポリビニルアルコール、ポリ（メタ）アクリル酸系化合物、ポリエーテル変性ウレタン化合物、疎水性変性ポリオキシエチレンポリウレタン共重合物などのポリウレタン系化合物、ポリアマイドワックスアミン塩のようなポリアマイド系化合物、ウレタン−ウレア系化合物のようなウレア系化合物などである。アルギン酸アルキルエステル類、メタクリル酸のアルキルエステル等のエステル系化合物、ポリビニルアルコール、ポリビニルピロリドン、ポリエチレンオキシド、ポリエチレングリコール、ビニルピロリドン／酢酸ビニル共重合体、ビニルピロリドン／ジメチルアミノエチルメタクリレート共重合体、ポリアクリルアミド、ポリＮ−ビニルアセトアミド、Ｎ−ビニルアセトアミド樹脂及びこれらの誘導体等を挙げることができる。好ましくは、セルロース系化合物、ビニル系化合物、アクリル樹脂、ポリ(メタ)アクリル酸系化合物が挙げられる。さらに好ましくは、セルロース系化合物やアクリル樹脂が挙げられる。
【００２３】
インク組成物に対する樹脂の配合量は、樹脂の増粘性や擬塑性付与効果をみながら適宜設定することができるが、特にインクジェット用インクとして用いる場合には、インクの２０℃での粘度としては、吐出性の観点から、２．０以上３０ｍＰａ・ｓ以下が好ましい。更に５．０ｍＰａ・ｓ以上２５ｍＰａ・ｓ以下、１０．０ｍＰａ・ｓ以上２５ｍＰａ・ｓ未満、更に好ましくは１０ｍＰａ・ｓ以上２０ｍＰａ・ｓ未満に調整することがより好ましい。これら粘度は東機産業社製回転粘度計TVE-35を用いて測定した値である。同等の値が求められるものであれば、他の各種の機器を用いて測定してもよい。
【００２４】
なお、添加する樹脂は添加する量があまりにも多いと残渣が多くなる。また、樹脂が多すぎることにより吐出不良が発生する。０．０５重量%〜２．０重量%の樹脂添加量で粘度が１０ｍＰａ・ｓ〜２０ｍＰａ・ｓの範囲になることが好ましい。例えば、具体的にはインク中にエチルセルロースを０．５重量％添加し１５ｍＰａ・ｓになるなど上記範囲になればどのような樹脂でも構わない。
【００２５】
本発明のインク中で使用する樹脂は、４５０℃環境下での分解残渣が５％未満であることが好ましい。５％以上であると焼成後に灰分が残りやすく、対象面に焦げが残り、所望の意匠が得られない。特にはセルロース系樹脂やアクリル樹脂を添加する樹脂として使用することが好ましい。
樹脂の分子量はも特に限定されないが、一般には1000〜20000、特に好ましくは10000〜15000である。これは液体クロマトグラフィー法で測定した平均分子量である。
樹脂の配合量は、一般には0.1〜10重量%、特に好ましくは0.1〜5重量%である。
【００２６】
<有機溶媒>
本発明では、少なくとも２種の有機溶媒を使用する。その２種の有機溶媒は、特定の蒸発速度を有する。
有機溶媒は、溶媒の種類ごとに所定の蒸発速度を有している。所定の蒸発速度を有する有機溶媒を組み合わせることによって、優れたインク特性が得られることが本発明者の検討により判明した。特に優れた特性として連続吐出安定性やパターン形成性を示すインクが得られる。
【００２７】
特に、溶媒の蒸発速度が、２５℃、１ａｔｍの条件下においてＡＳＴＭ−Ｄ３５３９に準拠して測定される相対蒸発速度の値が酢酸ブチルの値を100としたときの値が10〜1000となる有機溶媒Ａと、この値が0.1〜9となる有機溶媒Ｂとを併用することが本発明のインクの特徴である。この有機溶媒Ａと有機溶媒Ｂとの組み合わせによりその効果が顕著となる。その理由は完全には明らかではないが、おそらく、相対蒸発速度の比較的早い溶媒と比較的遅い溶媒とを組み合わせることにより、相対蒸発速度の遅い溶媒を含有することによって、ノズルの目詰まりが抑制され、相対蒸発速度の速い溶媒を含有することによって対象面にインクが着弾する際に、該溶媒の大部分が揮発してインク粘度が上昇するため、結果としてインクの広がりなどが抑制され、優れたパターン性能が得られるものと推測される。
【００２８】
また、有機溶媒Ａと有機溶媒Ｂとの配合量は、質量基準で有機溶媒Ａが有機溶媒Ｂよりも多く含有されることが好ましい。
特に、有機溶媒Ａと有機溶媒Ｂとの配合比が質量基準で60：40〜90：10、より好ましくは60：40〜80：20、さらに好ましくは60：40〜70：30である。
【００２９】
有機溶媒A（２５℃、１ａｔｍの条件下においてＡＳＴＭ−Ｄ３５３９に準拠して測定される相対蒸発速度の値が酢酸ブチルの値を100としたとき10〜1000の範囲内にある有機溶媒）の具体的な例としてはメタノール(190)、エタノール(150)、イソプロパノール(150)、3-メトキシブタノール(10)などのアルコール類やアセトン(560)、メチルエチルケトン(370)、メチルイソブチルケトン(110)などのケトン系溶剤、テトラヒドロフラン(800)などのエーテル系溶剤、プロピレングリコールモノメチルエーテル(70)、プロピレングリコール−ｎ−プロピルエーテル(20)などのグリコールエーテル系溶剤、酢酸エチル(610)、酢酸イソブチル(150)などのエステル系溶剤、エチレングリコールモノメチルエーテルアセテート(30)、プロピレングリコールモノメチルエーテルアセテート(30)、３−メトキシブチルアセテート(30)などのグリコールアセテート系溶剤が好適である。これらのうち、グリコールエーテル系溶剤やグリコールアセテート系溶剤が特に好ましく用いられる。
【００３０】
溶媒B（２５℃、１ａｔｍの条件下においてＡＳＴＭ−Ｄ３５３９に準拠して測定される相対蒸発速度の値が酢酸ブチルの値を１としたとき0.1〜9の範囲内にある有機溶剤）の具体的な例としては、１，３−ブチレングリコールなどの多価アルコール類、プロピレングリコール−ｎ−ブチルエーテル(7)、ジプロピレングリコールメチルエーテル(3)、ジエチレングリコールモノエチルエーテル、ジプロピレングリコール−ｎ−プロピルエーテル(2)、ジプロピレングリコール−ｎ−ブチルエーテル(1)などのグリコールエーテル系溶剤、エチレングリコールモノブチルエーテルアセテート、ジエチレングリコールモノエチルエーテルアセテート(1)、ジエチレングリコールモノブチルエーテルアセテートなどのグリコールアセテート系溶剤、トリアセチンなどが好適である。これらのうち、グリコールエーテル系溶剤やグリコールアセテート系の溶剤が特に好ましく用いられる。
なお以上の溶媒名に続くカッコ内の数値が、各々の溶媒の２５℃、１ａｔｍの条件下においてＡＳＴＭ−Ｄ３５３９に準拠して測定される相対蒸発速度の値を酢酸ブチルの値を100として表した値である。
【００３１】
これら有機溶媒Ａ及び有機溶媒Ｂから少なくとも各々1種以上の溶剤を用いることができる。特にインクジェット印刷用インクとして用いる場合は、有機溶媒としては低粘度のものが好ましく、インクが１〜２０ｍＰａ・ｓの範囲になるよう選択することが好ましい。
なお、有機溶媒Ａ及び有機溶媒Ｂ以外の分散媒成分として他の溶媒や水を併用することも差し支えないが、全分散媒中、有機溶媒Ａ及び有機溶媒Ｂを質量基準で好ましくは70％以上、特に好ましくは80％以上とすることで、本発明の効果を確実に得ることができる。
また、有機溶媒Ａ及び有機溶媒Ｂの割合は、質量基準でＡ１００部に対してＢが11〜67部、特に25〜67部、さらに43〜67部が連続吐出性および画像描画の点で好適である。
【００３２】
さらに、必要に応じて表面張力調整剤、頻度調整剤、比抵抗調整剤、熱安定剤、酸化防止剤、還元防止剤、防腐剤、消泡剤、湿潤剤などの添加剤を加えることも当然可能である。
【００３３】
本発明のインクは、以上説明した材料を混合し、ロールミル、ボールミル、コロイドミル、ジェットミル、ビーズミル、サンドミル等の分散機を用いて分散させることにより得ることができる。その後ろ過を行うことが好ましい。具体的には、無機顔料やガラスフリットを以上説明した有機溶剤および分散剤を用いて事前にサンドミルやビーズミルなどメディアを用いた分散機にて分散を行ない、それら分散液に粘度調整のための樹脂や表面張力の調整など適宜添加剤を添加してフィルターろ過することにより好適なインクを作製することができる。
【００３４】
無機顔料の分散粒径（液中での大きさとして動的光散乱法により検出される粒径の分布におけるメジアン径（Ｄ５０））は通常、200〜500nm、好ましくは250〜450nm、さらに好ましくは250〜400nmである。
ガラスフリットの分散粒径は通常、300〜1000nm、好ましくは300〜900nm、さらに好ましくは300〜800nmである。
【００３５】
これらの分散粒径の範囲で沈降がなく各種のインクの液物性が良好である。
これらの測定は、マイクロトラック社製ナノトラックNANO-Flexを用い、分散液を規定濃度(測定機のローディングインデックス3〜5の範囲)まで希釈した後測定して得られるものであるが、同等の数値を得られるものであれば他の各種の機器による測定でも問題ない。
【００３６】
インク液として、インクジェットインクとして粘度が適正範囲である１０ｍＰａ・ｓ〜２０ｍＰａ・ｓの範囲になることが好ましい。そのときのインクの表面張力は２０．０ｍＮ／ｍ〜３０．０ｍＮ／ｍの範囲になることが好ましい。また、ノズル詰まりが発生しないよう最大の粒子径は3μｍ未満、好ましくは1μmである。
【００３７】
以上の工程により作製することのできる本発明のインクは、乾燥速度が調整されているので、インクジェット印刷、スクリーン印刷やスプレー印刷法など様々な用途に好適に使用できる。
【００３８】
すなわち、本発明のインクを、ガラス、セラミック等各種の被印字体にノズルから吐出、スクリーン印刷等各種の方法で付着させ、６００〜１０００℃に加熱して焼き付けることにより、被印字体表面に良好な印刷面を形成し、任意の装飾が施されたガラス物品、セラミック物品等を作製することができる。
【００３９】
より具体的には、各種の印刷方法でガラス板やセラミック板などの対象物に吐出、印字させ、印字された意匠が崩れないように溶媒を乾燥させる。次に、これらを用途に応じた温度(例えば、ガラス板であれば７００℃付近、セラミック板であれば８５０℃付近の焼成温度が推奨される)で焼成することで、インク中に含まれた分散剤および樹脂が焼失し、またインク中に含まれたガラスフリットが溶融することにより対象面に意匠を密着させることができる。
【実施例】
【００４０】
実施例１〜４、比較例１〜８
（ブルー顔料分散体の調製）
高分子分散剤としてポリエステル系分散剤等の表１に示される分散剤5重量%、無機顔料として「ダイピロキサイド  ＴＭブルー３４９０Ｅ」(商品名、大日精化（株）製  Ｃｏ−Ａｌ複合酸化物顔料（CoAl2O4）) 40重量%、残部に表1の溶剤Ａを加えた液をプレミックスした後、媒体撹拌ミルを用いて分散し、顔料の含有量が40重量％の顔料分散液を調整した。この顔料分散体に含まれる顔料粒子の平均粒子径（分散粒径）は300nmであった。なお、平均粒子径はマイクロトラック社製ナノトラックNANO-Flexを用い、分散液を規定濃度(測定機のローディングインデックス3〜5の範囲)まで希釈した後測定した。
【００４１】
【表１】
2019156935.tif 000002
【００４２】
（ガラスフリット分散体の調製）
顔料分散体の調整と同様、無機顔料の代わりにガラスフリットを用い微細化処理を行った。ガラスフリットの含有率が40重量％のガラスフリット分散液を調整した。使用したガラスフリットは東罐マテリアルテクノロジー製「12-3737」を使用した。
ガラスフリット分散体に含まれるガラスフリット粒子の平均粒子径は450nmであった。
【００４３】
（樹脂溶解品の調製）
樹脂として、表１〜6に示す樹脂5重量部を撹拌している表1〜６に示す有機溶媒Ａ 95重量%中にゆっくりと添加し継粉にならないよう溶解させた。
【００４４】
（インク液の調製）
顔料分散体25重量％、ガラスフリット分散体50重量％、表1〜６に示す溶剤Ｂ20重量％ならびに表１に示す量の樹脂溶解品を添加することによって調製した。
【００４５】
（評価方法）
3−１．吐出性の評価
表１に示すインクを用いてガラス製品に例えば１２0ｄｐｉのインクジェットプリンタを用いて吐出および描画を行った。その後プリンタを停止させ１２時間経過後再度ガラス製品に描画させた際の吐出状態を確認した。
○：画像欠陥(スジ故障)は全く認められず、均一な画像である
△：インクと吐出不良に起因する画像欠陥(スジ故障)の発生がわずかに認められる
×：インクの吐出不良に起因する画像欠陥(スジ故障)の発生が認められる
【００４６】
３−２．残渣の評価
３−３．画質評価
描画されたガラスは700〜750℃にて焼成を行い、画像の描画状態を確認した。焼成後の焦げや変色など残渣の有無について確認を行い、描画ドットの広がりやにじみの確認を行い描画状態の評価基準とした。
【００４７】
残渣評価
○：画像上に焦げや変色が全く認められず、均一な画像である
△：画像上に、ごくわずかに変色などの発生が認められる
×：画像上に焦げや変色が認められる
【００４８】
画質評価
○：画像ににじみやドットつぶれなどが全く認められず、均一な画像である
△：画像ににじみやドットつぶれの発生がわずかに認められる
×：画像のにじみやつぶれの発生が認められる
評価結果を表２に示す。
【００４９】
【表２】
2019156935.tif 000003
【００５０】
本発明の範囲の有機溶剤Ａ及び有機溶剤Ｂを用いた実施例１〜４が吐出性、残渣、画質とも良好である。このため、セラミックやガラス装飾の用途にも好適に使用できることがわかる。
これに対し、溶媒の範囲が適切でない比較例1,3,5,7は吐出性が不良であり、比較例2および6は吐出後の乾燥性が不適切なため画像が不良になるる。また樹脂量の範囲が適切でない比較例4および８は樹脂量が多くなる影響で残渣が出現するので不適である。
【００５１】
実施例５〜８、比較例９〜１６
（ブラック顔料分散体の調製）
無機顔料として「HC99008C」(商品名、華意膠板有限公司製  Ｃｏ−Ｍｎ複合酸化物顔料) を使用し、表３の配合としたほかブルー顔料分散体についての実施例１と同様の方法にてブラック顔料分散体を作成した。
【００５２】
【表３】
2019156935.tif 000004
【００５３】
さらに、フリット分散体の作製、インク液の調製を実施例１〜４、比較例１〜８と同様に行い、同様に評価を行った。結果を表4に示す。
【００５４】
【表４】
2019156935.tif 000005
【００５５】
本発明の範囲の有機溶剤Ａ及び有機溶剤Ｂを用いた吐出性、残渣、画質とも良好である。このため、セラミックやガラス装飾の用途にも好適に使用できることがわかる。
これに対し、溶媒の範囲が適切でない比較例9,12,13,15は吐出性が不良であり、比較例10および14は吐出後の乾燥性が不適切なため画像が不良になる。また樹脂量の範囲が適切でない比較例12および16は樹脂量が多くなる影響で残渣が出現するので不適である。
【００５６】
実施例９〜１２、比較例１７〜２４
（レッド顔料分散体の調製）
無機顔料として「弁柄130ED」(戸田工業（株）製  赤色酸化鉄顔料) を使用し、表5の配合としたほかブルー顔料分散体についての実施例１と同様の方法にてレッド顔料分散体を作成した。
【００５７】
【表５】
2019156935.tif 000006
【００５８】
さらに、フリット分散体の作製、インク液の調製を実施例１〜４、比較例１〜８と同様に行い、同様に評価を行った。結果を表6に示す。
【００５９】
【表６】
2019156935.tif 000007
【００６０】
本発明の範囲の有機溶剤Ａ及び有機溶剤Ｂを用いた実施例９〜１２が吐出性、残渣、画質とも良好である。このため、セラミックやガラス装飾の用途にも好適に使用できることがわかる。
これに対し、溶媒の範囲が適切でない比較例17,19,21,23は吐出性が不良であり、比較例18および22は吐出後の乾燥性が不適切なため画像が不良になる。また樹脂量の範囲が適切でない比較例20および24は樹脂量が多くなる影響で残渣が出現するので不適である。
【００６１】
実施例１３〜１６、比較例２５〜３２
（グリーン顔料分散体の調製）
無機顔料として「HC49306」(中国華意社製  複合酸化物顔料) を使用し表7にしたがって配合したほかブルー顔料分散体についての実施例１と同様の方法にてグリーン顔料分散体を作成した。
【００６２】
【表７】
2019156935.tif 000008
【００６３】
さらに、フリット分散体の作製、インク液の調製を実施例１〜４、比較例１〜８と同様に行い、同様に評価を行った。結果を表8に示す。
【００６４】
【表８】
2019156935.tif 000009
【００６５】
本発明の範囲の有機溶剤Ａ及び有機溶剤Ｂを用いた実施例１３〜１６が吐出性、残渣、画質とも良好である。このため、セラミックやガラス装飾の用途にも好適に使用できることがわかる。
これに対し、溶媒の範囲が適切でない比較例25,27,29,31は吐出性が不良であり、比較例26および30は吐出後の乾燥性が不適切なため画像が不良になる。また樹脂量の範囲が適切でない比較例28および32は樹脂量が多くなる影響で残渣が出現するので不適である。
【００６６】
実施例１７〜２０、比較例３３〜４０
（イエロー顔料分散体の調製）
無機顔料としてKH-70401(CHINAGLAZE社製  黄色酸化鉄顔料) を使用し表9のとおり配合したほかブルー顔料分散体についての実施例１と同様の方法にてイエロー顔料分散体を作成した。
【００６７】
【表９】
2019156935.tif 000010
【００６８】
さらに、フリット分散体の作製、インク液の調製を実施例１〜４、比較例１〜８と同様に行い、同様に評価を行った。結果を表10に示す。
【００６９】
【表１０】
2019156935.tif 000011
【００７０】
本発明の範囲の有機溶剤Ａ及び有機溶剤Ｂを用いた実施例１７〜２０が吐出性、残渣、画質とも良好である。このため、セラミックやガラス装飾の用途にも好適に使用できることがわかる。
これに対し、溶媒の範囲が適切でない比較例33,35,37,39は吐出性が不良であり、比較例36および40は吐出後の乾燥性が不適切なため画像が不良になる。また樹脂量の範囲が適切でない比較例34および3８は樹脂量が多くなる影響で残渣が出現するので不適である。
【００７１】
実施例２１〜２４、比較例４１〜４８
（ホワイト顔料分散体の調製）
無機顔料としてCR-80(石原産業社製  二酸化チタン顔料) を使用し表11のとおり配合したほかブルー顔料分散体についての実施例１と同様の方法にてホワイト顔料分散体を作成した。
【００７２】
【表１１】
2019156935.tif 000012
【００７３】
さらに、フリット分散体の作製、インク液の調製を実施例１〜４、比較例１〜８と同様に行い、同様に評価を行った。結果を表12に示す。
【００７４】
【表１２】
2019156935.tif 000013
【００７５】
本発明の範囲の有機溶剤Ａ及び有機溶剤Ｂを用いた実施例２１〜２４が吐出性、残渣、画質とも良好である。このため、セラミックやガラス装飾の用途にも好適に使用できることがわかる。
これに対し、溶媒の範囲が適切でない比較例41,43,45,47は吐出性が不良であり、比較例44および48は吐出後の乾燥性が不適切なため画像が不良になる。また樹脂量の範囲が適切でない比較例42よび46は樹脂量が多くなる影響で残渣が出現するので不適である。
【００７６】
実施例２５〜２６
ブルー顔料として実施例１の顔料に代えて、「YD-407」（商品名。中国TOMATEC社製青色顔料、ピグメントブルー28、コバルトアルミニウムブルー）、「BP712」（商品名。中国華山社製青色顔料、ピグメントブルー28、コバルトアルミニウムブルー）を用いて実施例１同様の配合で実施例１同様に顔料分散体を調製し、実施例１と同様にガラスフリット分散体、樹脂分散体、インク液を作製し、同様の方法で評価を行った。結果を表13に示す。
【００７７】
【表１３】
2019156935.tif 000014
【００７８】
顔料種が変わっても、本発明の有機溶剤Ａと有機溶剤Ｂを使った実施例２５〜２６は吐出性、残渣、画質性能ともに良好であり、実施例１と同等性能を有する顔料分散体が作成できることがわかる。
実施例２７〜２8
ブラック顔料として実施例5の顔料に代えて、「41-333C」（商品名。中国TOMATEC社製、ピグメントブラック28、コバルトフェライトブラック）、「BP832」（商品名。中国華山社製、ピグメントブラック28、コバルトフェライトブラック）、用いて実施例5同様の配合で実施例5同様に顔料分散体を調製し、実施例１と同様にガラスフリット分散体、樹脂分散体、インク液を作製し、同様の方法で評価を行った。結果を表14に示す。
【００７９】
【表１４】
2019156935.tif 000015
【００８０】
顔料種が変わっても、本発明の有機溶剤Ａと有機溶剤Ｂを使った実施例２7〜２８は吐出性、残渣、画質性能ともに良好であり、、実施例５と同等性能を有する顔料分散体が作成できることがわかる。
【００８１】
実施例２９〜３０
レッド顔料として実施例９の顔料に代えて、「BP203」（商品名。中国華山社製、ピグメントレッド101、赤色酸化鉄顔料）、「BP208」（商品名。中国華山社製、ピグメントレッド101、赤色酸化鉄顔料）、用いて実施例９同様の配合で実施例９同様に顔料分散体を調製し、実施例１と同様にガラスフリット分散体、樹脂分散体、インク液を作製し、同様の方法で評価を行った。結果を表15に示す。
【００８２】
【表１５】
2019156935.tif 000016
【００８３】
顔料種が変わっても、本発明の有機溶剤Ａと有機溶剤Ｂを使った実施例２9〜30は吐出性、残渣、画質性能ともに良好であり、、実施例9と同等性能を有する顔料分散体が作成できることがわかる。
【００８４】
実施例31〜32
グリーン顔料として実施例１3の顔料に代えて、「BP611」（商品名。中国華山社製、ピグメントグリーン５０、酸化クロム緑顔料）、「HP-2692」（商品名。HEHEGLAZE社製、ピグメントグリーン５０、酸化クロム緑顔料）を用いた以外は実施例１３同様の配合で実施例１３同様に顔料分散体を調製し、実施例１3と同様にガラスフリット分散体、樹脂分散体、インク液を作製し、同様の方法で評価を行った。結果を表16に示す。
【００８５】
【表１６】
2019156935.tif 000017
【００８６】
顔料種が変わっても、本発明の有機溶剤Ａと有機溶剤Ｂを使った実施例31〜3２は吐出性、残渣、画質性能ともに良好であり、実施例13と同等性能を有する顔料分散体が作成できることがわかる。
【００８７】
実施例３３〜３４
イエロー顔料として実施例１7の顔料に代えて、「HC18001D」（商品名、中国華意社製、ピグメントイエロー５３、チタンイエロー）、「LL-XLO」（商品名。チタン工業株式会社製合成酸化鉄（α-FeOOH））を用いた以外は実施例１7同様の配合で実施例１7同様に顔料分散体を調製し、実施例１7と同様にガラスフリット分散体、樹脂分散体、インク液を作製し、同様の方法で評価を行った。結果を表17に示す。
【００８８】
【表１７】
2019156935.tif 000018
【００８９】
顔料種が変わっても、本発明の有機溶剤Ａと有機溶剤Ｂを使った実施例3３〜3４は吐出性、残渣、画質性能ともに良好であり、実施例17と同等性能を有する顔料分散体が作成できることがわかる。
【００９０】
実施例３５〜3８
ホワイト顔料として実施例21の顔料に代えて、「CR-50-２」（商品名。石原産業株式会社製酸化チタン）、「CR-97」（商品名。石原産業株式会社製酸化チタン）、テイカ社製「JR-600A」（商品名。テイカ株式会社製酸化チタン）、「JR-800」（商品名。テイカ株式会社製酸化チタン）を用いた以外は実施例21同様の配合で実施例21同様に顔料分散体を調製し、実施例21と同様にガラスフリット分散体、樹脂分散体、インク液を作製し、同様の方法で評価を行った。結果を表１８に示す。
【００９１】
【表１８】
2019156935.tif 000019
【００９２】
顔料種が変わっても、本発明の有機溶剤Ａと有機溶剤Ｂを使った実施例3５〜3８は吐出性、残渣、画質性能ともに良好であり、実施例21と同等性能を有する顔料分散体が作成できることがわかる。
【００９３】
実施例３９〜４１
実施例１における「ガラスフリット分散体の作製」において、フリットとして、「BYB-725」、「BYB-104」、「BYB-H025」（いずれも商品名。貴州BYB社（貴州佰博新材料科技有限公司）製ガラスフリット）を使用した以外は実施例１と同様にガラスフリット分散体を作製した。結果を表１９に示す。
【００９４】
【表１９】
2019156935.tif 000020
【００９５】
作製されたガラスフリット分散体の粘度および粒子径は実施例１とほぼ同じ値であり、実施例１のガラスフリットと同等にインクジェットインクとして使用できることがわかる。
【００９６】
以上のように、本発明のインクは、吐出後、インクの乾燥性が早く、ヘッドでの乾燥性を抑制した連続吐出性に優れたインクジェット用インクであることがわかる。